(57)【要約】本発明のこれらおよびその他の目的は、二酸アルカリ塩と、消泡剤とを含む防食添加剤によって達成される。前記消泡剤は、ポリエーテル変性ポリシリコーン類（polysilicones）、リン酸トリアルキル／アルケニル類（trialkane/alkene phosphates）、およびそれらの混合物から成る群より選ばれる。【特許請求の範囲】
【請求項１】
コンクリート組成物と混合するための防食添加剤であって、
前記防食添加剤は、
二酸アルカリ塩（alkali-based salt of dioic acid）と、
消泡剤と、
を含み、
前記二酸アルカリ塩は次の式で示され、
【化１】
2007510614.tif 000006
式中、
Ｍ+は、Ｎａ+およびＫ+から成る群より選ばれ、
Ｒ1は、Ｃ1〜Ｃ24分枝または直鎖脂肪族化合物であり、
Ｒ2は、Ｃ0〜Ｃ10分枝または直鎖脂肪族化合物であり、
前記消泡剤は、ポリエーテル変性ポリシリコーン類（polysilicanes）、リン酸トリアルキル／アルケニル類（tri-alkane/alkene phosphates）、およびそれらの混合物から成る群より選ばれる、
ことを特徴とする防食添加剤。
【請求項２】
請求項１に記載の防食添加剤であって、前記コンクリート建築用組成物は、鉄筋コンクリート建造物において鉄筋と共に使用するためのコンクリートであることを特徴とする防食添加剤。
【請求項３】
請求項２に記載の防食添加剤であって、前記防食添加剤の含有量は、コンクリート１立方ヤード（約０．７６５ｍ3）当たり約３〜約５ポンド（約１．３６〜約２．２７ｋｇ）であることを特徴とする防食添加剤。
【請求項４】
請求項３に記載の防食添加剤であって、前記二酸アルカリ塩はドデセニルブタン二酸ジナトリウム塩（butane dioic acid dodecenyl disodium salt）であることを特徴とする防食添加剤。
【請求項５】
請求項２に記載の防食添加剤であって、前記消泡剤は、前記二酸アルカリ塩の０．１〜２．０重量％の含有量の前記ポリエーテル変性ポリシリコーン（polysilicane）であることを特徴とする防食添加剤。
【請求項６】
請求項５に記載の防食添加剤であって、前記ポリエーテル変性ポリシリコーン（polysilicane）の望ましい含有量は、前記二酸アルカリ塩の約０．１重量％であることを特徴とする防食添加剤。
【請求項７】
請求項２に記載の防食添加剤であって、前記消泡剤は、前記二酸アルカリ塩の１．０〜２．０重量％の含有量の前記リン酸トリアルキル／アルケニルであることを特徴とする防食添加剤。
【請求項８】
請求項７に記載の防食添加剤であって、前記リン酸トリアルキル／アルケニルの望ましい含有量は、前記二酸アルカリ塩の約５．０重量％であることを特徴とする防食添加剤。
【発明の詳細な説明】
【技術分野】
【０００１】
本発明は、コンクリート組成物用防食添加剤、より詳細には、鉄筋コンクリート構造物に用いられるコンクリート組成物用の防食添加剤に関する。
【背景技術】
【０００２】
本願は、本願に引用して援用する、２００３年５月２９日出願（filed）の米国特許出願第１０／４４７，９７５号の一部継続出願である。
【０００３】
鉄筋コンクリート製の構造物において、コンクリートは少なくとも２つの機能、すなわち圧縮歪の吸収と、補強用棒鋼または鉄筋を腐食から守る機能を持つ。鉄筋は剪断力と引張応力とを吸収する働きをする。
【０００４】
構造物の大規模な崩壊や人命の損失など、腐食による損害は毎年数百万ドルに相当すると推定される。硬化したコンクリートの鉄筋に対する保護作用は、特に、セメントの量、コンクリート骨材の粒、水／セメント比、およびコンクリート圧縮（concrete compression）の関数としての、気候および環境条件によって変わる。
【０００５】
ジャクリン（Jaklin）による米国特許第４，８６９，７５２号では、スチール製構造物またはスチール製鉄筋を腐食から守るため、コンクリート添加剤として変性無機ケイ酸塩類、すなわち、変性アルカリケイ酸塩類を使用することが述べられている。
【０００６】
カトート（Katoot）による米国特許第６，２７７，４５０号では、金属表面を被覆して、様々な厚さの完全に架橋したポリマーが付着し易いよう金属水酸化物の活性部分に改変する、被覆処理の使用が述べられている。
【０００７】
同時係属中の米国特許出願第１０／４４７，９７５号では、建築および建設業で用いられるような高コストの金属表面のプレコーティングを省いて、長期に亘りより効果的に腐食を防止する、二酸アルカリ塩溶液を単独で、またはコンクリート組成物用防食添加剤の他の組成物と混合して含む、防食添加剤を開示している。
【０００８】
しかし、ある組成物を防食添加剤に加えてコンクリートミックスの調製の際の過剰な気泡連行（air entrainment）や泡立ちを抑え、硬化したコンクリートの空気含量を調整する必要がある。凍結／融解性を向上させるには、硬化したコンクリート中に、６００〜１，１００平方インチ／立方インチ（約２３６〜約４３３ｃｍ2／ｃｍ3）の比表面積を持つ気泡を０．００４〜０．００８インチ（約０．１０〜約０．２０ｍｍ）の間隔で一様に分散させ、空気連行を約５〜８％に調節するのが最も効果的である。
【０００９】
本発明の目的は、コンクリートミックス調製時の空気連行を減らすための、より効果的な試剤を含む改良された防食添加剤の提示である。
【００１０】
本発明のもう一つの目的は、注入前のコンクリートに混合する、水浸透性を低下させ、それに伴って強化用鋼材の腐食の少ない、改良された防食添加剤の提示である。
【００１１】
更に本発明の目的は、硬化したコンクリートの空気含量を調整するための、コンクリート生地（substrates）用の改良された防食添加剤の提示である。
【発明の開示】
【課題を解決するための手段】
【００１２】
本発明のこれらおよびその他の目的は、二酸アルカリ塩と消泡剤とを含む防食添加剤によって達成される。消泡剤は、ポリエーテル変性ポリシリコーン類、リン酸トリアルキル／アルケニル類、およびそれらの混合物から成る群より選ばれる。
【発明を実施するための最良の形態】
【００１３】
本発明の防食添加剤は、二酸アルカリ塩と消泡剤とを含み、消泡剤は、ポリエーテル変性ポリシリコーン類、リン酸トリアルキル／アルケニル類、およびそれらの混合物から成る群より選ばれる。
【００１４】
二酸アルカリ塩は次の式で示される。
【化１】
2007510614.tif 000002
式中、Ｍ+はＮａ+およびＫ+から成る群より選ばれ、Ｒ1は、Ｃ1〜Ｃ24分枝または直鎖脂肪族炭化水素であり、Ｒ2は、Ｃ0〜Ｃ10分枝または直鎖脂肪族炭化水素である。
【００１５】
消泡剤は、ポリエーテル変性ポリシリコーン類（polysilicanes）、リン酸トリアルキル／アルケニル類、およびそれらの混合物から成る群より選ばれる。ポリエーテル変性ポリシリコーン類（silicanes）は、ビックケミー（BYK Chemie）（ドイツ国）より、ＢＹＫ０２５およびＢＹＫ０９４の商標で販売されている。
【００１６】
リン酸トリアルキル／アルケニル類は次の式で示される。
【化２】
2007510614.tif 000003
式中、Ｒ1、Ｒ2、およびＲ3は、Ｃ1〜Ｃ8アルカンまたはアルケン炭化水素である。（Ｃ4Ｈ9)3ＰＯ4の式を持つようなリン酸トリアルキルは、アクゾノーベル（Akzo Nobel）（ドイツ国）より、Ｐｈｏｓｆｌｅｘ４の商品名で入手可能である。
【００１７】
ポリエーテル変性ポリシリコーン類（polysilicanes）は、二酸アルカリ塩の０．１〜２．０重量％、望ましくは約１重量％の量を混合する。リン酸トリアルキル／アルケニル類は、二酸アルカリ塩の１．０〜８．０重量％、望ましくは５．０重量％の量を混合する。
【００１８】
二酸アルカリ塩の調製法は、前述の同時係属中の特許出願に開示されている。
【００１９】
本発明の防食添加剤は、コンクリート１立方ヤード（約０．７６５ｍ3）当たり２〜約５ポンド（約０．９０８〜約２．２７ｋｇ）の量をコンクリート組成物に混合する。また、安息香酸、マレイン酸などの安定化剤を本発明の防食添加剤に更に加えても良い。
【００２０】
以下の実施例は本発明を例証するものである。
【実施例】
【００２１】
＜実施例１＞
次の成分を含むコンクリート混合物（Ａ）
粗骨材            １７５０
細骨材            １２８５
ポルトランドセメント    ６１１
減水剤                  １．１２５
を、２７２ポンド（約１２３．５ｋｇ）の水と混合する。生成する硬化コンクリートの空気含量は約２％である。このようなコンクリート混合物に、様々な量(単位：ポンド)の消泡剤と共に、または消泡剤を加えずに、５．２ポンド（約２．３６ｋｇ）のアルケニルコハク酸金属塩類（ＡＳＡ）を混合した結果を次の表１に示す。
【表１】
2007510614.tif 000004
【００２２】
＜実施例２＞
次の成分を含むコンクリート混合物（Ｂ）
粗骨材            １８２５
細骨材            １２８４
ポルトランドセメント    ４３６
スラグセメント          １９７
シリカフューム            ２５
減水剤                  １．１２５
高域（High Range）減水剤    ３．３７５
を、１７５ポンド（約７９．５ｋｇ）の水と混合する。生成する硬化コンクリートの空気含量は約２．３％である。このようなコンクリート混合物に、様々な量の消泡剤と共に３．２ポンド（約１．４５ｋｇ）のＡＳＡを混合した結果を次の表２に示す。
【表２】
2007510614.tif 000005
【００２３】
前記の例は、本発明の防食添加剤が、消泡剤の含有量が前述の場合に空気連行を約２〜８％に調整する効果を示している。
【００２４】
本発明を、その例示的な実施の形態に関して述べてきたが、当業者ならば、本発明の意図および範囲から外れることなく、多くの変形または変更を行うことが可能であることは理解されよう。ゆえに、本発明は請求項の範囲およびそれと同等なものによってのみ制限されることは明らかである。
【国際調査報告】
2007510614.tif 000007